(57)【特許請求の範囲】
【請求項１】
光造形法によりエポキシ系樹脂を層状に硬化・積層して作製した三次元構造の光造形品を準備する第１工程と、
前記光造形品の表面を機械的処理により、前記表面の算術平均粗さＲａが０．１４１μｍ以上となる範囲に表面仕上げする第２工程と、
エッチング工程を実施することなく前記光造形品の表面に無電解ニッケルめっきを施してめっき皮膜を形成する第３工程とを含む光造形品へのめっき皮膜形成方法であって、
前記表面の算術平均粗さＲａは、前記表面の粗さ曲線から、その平均線の方向に基準長さだけ抜き取り、この抜き取り部分の平均線から測定曲線までの偏差の絶対値を合計し、平均することにより算出した算術平均粗さＲａ（日本工業規格  ＪＩＳ  Ｂ  ０６０１）であることを特徴とする光造形品へのめっき皮膜形成方法。
【請求項２】
前記第２工程においては、前記表面の算術平均粗さＲａが０．４５８μｍ以下となる範囲に表面仕上げすることを特徴とする請求項１に記載の光造形品へのめっき皮膜形成方法。
【請求項３】
♯２０００以下の研磨材を用いて前記第２工程を行うことを特徴とする請求項１又は２に記載の光造形品へのめっき皮膜形成方法。
【請求項４】
♯８００以上の研磨材を用いて前記第２工程を行うことを特徴とする請求項１〜３のいずれかに記載の光造形品へのめっき皮膜形成方法。
【請求項５】
前記機械的処理は、研磨処理、研削処理若しくはブラスト処理又はこれらを組み合わせた処理であることを特徴とする請求項１〜４のいずれかに記載の光造形品へのめっき皮膜形成方法。
【請求項６】
前記第３工程においては、スズのゾル溶液を用いて前記光造形品の表面にスズ化合物のコーティング膜を形成するセンシタイジング工程と、パラジウムイオンを含有する溶液を用いて前記光造形品の表面にパラジウムからなるめっき触媒を吸着させるアクティベーティング工程とを含む前処理工程を行なった後、前記光造形品の表面に前記無電解ニッケルめっきを施すことを特徴とする請求項１〜５のいずれかに記載の光造形品へのめっき皮膜形成方法。
【請求項７】
前記第３工程においては、スズのゾル溶液を用いて前記光造形品の表面にスズ化合物のコーティング膜を形成するセンシタイジング工程と、銀イオンを含有する溶液を用いてスズと銀の置換反応を起こさせて前記光造形品の表面に銀を析出させる中間処理工程と、パラジウムイオンを含有する溶液を用いて銀とパラジウムとの置換反応を起こさせて前記光造形品の表面にパラジウムからなるめっき触媒を吸着させるアクティベーティング工程とを含む前処理工程を行なった後、前記光造形品の表面に前記無電解ニッケルめっきを施すことを特徴とする請求項１〜５のいずれかに記載の光造形品へのめっき皮膜形成方法。
【請求項８】
前記第３工程においては、前記光造形品の表面に前記無電解ニッケルめっきを施した後、電解めっきを施して複合めっき皮膜を形成することを特徴とする請求項１〜７のいずれかに記載の光造形品へのめっき皮膜形成方法。
【請求項９】
前記第３工程においては、前記光造形品の表面に前記電解めっきを施す際に光沢剤又はレベリング剤を用いることを特徴とする請求項８に記載の光造形品へのめっき皮膜形成方法。
【請求項１０】
前記光造形品の表面に直接前記めっき皮膜を形成することを特徴とする請求項１〜９のいずれかに記載の光造形品へのめっき皮膜形成方法。
【請求項１１】
前記光造形品の表面にサーフェイサーとしての合成樹脂材料を介して前記めっき皮膜を形成することを特徴とする請求項１〜９のいずれかに記載の光造形品へのめっき皮膜形成方法。
【発明の詳細な説明】
【技術分野】
【０００１】
本発明は、光造形品へのめっき皮膜形成方法に関する。
【背景技術】
【０００２】
光造形法によりエポキシ系樹脂を層状に硬化・積層して作製した光造形品が知られている。このような光造形品は、三次元構造を有し、製品の試作品（又はマスターモデル）として使用されるのみならず、近年は最終製品そのものとしても使用されている。このため、光造形品の表面にめっき皮膜を形成することが求められている。また、光造形品を製品の試作品として使用する場合であっても、最終製品に近いリアリティを出すため、光造形品の表面にめっき皮膜を形成することが求められている。そして、このように、光造形品の表面にめっき皮膜を形成する技術として、例えば、特許文献１に記載された技術が知られている。
【０００３】
特許文献１に記載された技術は、光造形品の表面を研磨材を用いて磨くＡ工程と、その後光造形品を加熱するＢ工程と、その後光造形品の表面に着色された合成樹脂塗料（サーフェイサー）を吹き付けてＡ工程で生成された傷を目立たせるＣ工程と、Ａ工程より細かい研磨材を用いて表面を磨くＤ工程と、その後光造形品を加熱するＥ工程と、その後光造形品の表面に着色された合成樹脂塗料（サーフェイサー）を吹き付けてＤ工程で生成された傷を目立たせるＦ工程と、Ｄ工程より細かい研磨材を用いて表面を磨くＧ工程と、その後光造形品の表面にめっき皮膜を形成するＨ工程を実施する。
【０００４】
このため、特許文献１に記載された技術によれば、加熱により光造形品の残留応力を発散できるので、めっき皮膜形成工程（Ｈ工程）中の加熱によって光造形品の残留応力が発散されてめっき表面に段差が現れることがなくなる。また、その際に加熱により段差等が生じても、加熱後に合成樹脂塗料（サーフェイサー）を吹き付けてから表面の研磨を行うので、加熱により生じた段差を消滅できる。
【先行技術文献】
【特許文献】
【０００５】
【特許文献１】特開２００４−１９００９９号公報
【発明の概要】
【発明が解決しようとする課題】
【０００６】
しかしながら、従来の光造形品へのめっき皮膜形成方法においては、めっき皮膜形成工程中に、光造形品とめっき皮膜との剥離強度を高めるためにエッチングにより光造形品の表面を粗化しているため、エッチング液により光造形品の材料であるエポキシ樹脂や合成樹脂塗料（サーフェイサー）が劣化して、光造形品の品質が劣化するという問題がある。
【０００７】
そこで、本発明は、上記した問題を解決するためになされたものであり、めっき皮膜形成工程中に光造形品の品質が劣化するという問題のない、光造形品へのめっき皮膜形成方法を提供することを目的とする。
【課題を解決するための手段】
【０００８】
［１］本発明の光造形品へのめっき皮膜形成方法は、光造形法によりエポキシ系樹脂を層状に硬化・積層して作製した三次元構造の光造形品を準備する第１工程と、前記光造形品の表面を機械的処理により、前記表面の算術平均粗さＲａが０．１４１μｍ以上となる範囲に表面仕上げする第２工程と、エッチング工程を実施することなく前記光造形品の表面に無電解ニッケルめっきを施してめっき皮膜を形成する第３工程とを含むことを特徴とする。
【０００９】
本発明の光造形品へのめっき皮膜形成方法によれば、エッチング工程を実施することなく光造形品の表面に無電解ニッケルめっきを施してめっき皮膜を形成することから、従来の光造形品へのめっき皮膜形成方法とは異なり、めっき皮膜形成工程中に光造形品の品質が劣化するという問題がなくなる。なお、本発明の光造形品へのめっき皮膜形成方法においては、第２工程で、光造形品の表面を機械的処理により所定の表面粗さに表面仕上げすることから、第３工程で必要であったエッチング工程を実施することなく、光造形品の表面に無電解ニッケルめっきを施してめっき皮膜を形成することが可能となる。
【００１０】
また、本発明の光造形品へのめっき皮膜形成方法によれば、第２工程において、表面の算術平均粗さＲａが０．１４１μｍ以上となる範囲に表面仕上げすることから、後述する試験例１の結果からも明らかなように、光造形品とめっき皮膜との間の剥離強度を所定の値（例えば０．５Ｎ／ｃｍ）以上にすることができる（図２参照。）。この０．５Ｎ／ｃｍという剥離強度は、製品として用いる場合には十分な剥離強度とはいえない場合もあるが、製品の試作品として用いる場合には許容される剥離強度である。
【００１１】
なお、近年では、エポキシ樹脂の改良をはじめとする光造形技術の進歩により、加熱により段差が生じることがなくなったため、本発明の光造形品へのめっき皮膜形成方法においては、特許文献１に記載された技術の場合に必要であった、加熱のたびに合成樹脂塗料（サーフェイサー）を吹き付けるという工程も必ずしも必要がなくなっている。
【００１２】
この明細書において、算術平均粗さＲａとは、粗さ曲線から、その平均線の方向に基準長さだけ抜き取り、この抜き取り部分の平均線から測定曲線までの偏差の絶対値を合計し、平均した値をいう（日本工業規格  ＪＩＳ  Ｂ  ０６０１参照。）。
【００１３】
［２］本発明の光造形品へのめっき皮膜形成方法において、前記第２工程においては、前記表面の算術平均粗さＲａが０．４５８μｍ以下となる範囲に表面仕上げすることが好ましい。
【００１４】
このような方法とすることにより、後述する試験例２の結果からも明らかなように、鏡面性のよいめっき皮膜を形成することが可能となる（図１参照。）。
【００１５】
［３］本発明の光造形品へのめっき皮膜形成方法においては、♯２０００以下の研磨材を用いて前記第２工程を行うことが好ましい。
【００１６】
このような方法とすることにより、後述する試験例１の結果からも明らかなように、光造形品とめっき皮膜との間の剥離強度を所定の値（例えば０．５Ｎ／ｃｍ）以上にすることができる（図２参照。）。
【００１７】
［４］本発明の光造形品へのめっき皮膜形成方法においては、♯８００以上の研磨材を用いて前記第２工程を行うことが好ましい。
【００１８】
このような方法とすることにより、後述する試験例２の結果からも明らかなように、鏡面性のよいめっき皮膜を形成することが可能となる（図１参照。）。
【００１９】
［５］本発明の光造形品へのめっき皮膜形成方法において、前記機械的処理は、研磨処理、研削処理若しくはブラスト処理又はこれらを組み合わせた処理であることが好ましい。
【００２０】
このような方法とすることにより、エッチング工程を実施することなく光造形品の表面に無電解ニッケルめっきを施してめっき皮膜を形成することが可能となる。
【００２１】
なお、上記した研磨材としては、機械的処理に応じて、研磨紙、研磨布、研磨粉などの研磨材を用いることができる。
【００２２】
［６］本発明の光造形品へのめっき皮膜形成方法において、前記第３工程においては、スズのゾル溶液を用いて前記光造形品の表面にスズ化合物のコーティング膜を形成するセンシタイジング工程と、パラジウムイオンを含有する溶液を用いて前記光造形品の表面にパラジウムからなるめっき触媒を吸着させるアクティベーティング工程とを含む前処理工程を行なった後、前記光造形品の表面に前記無電解ニッケルめっきを施すことが好ましい。
【００２３】
このような方法とすることにより、強酸を用いることなく光造形品の表面に無電解ニッケルめっきを施すことが可能となる。その結果、光造形品を構成するエポキシ樹脂が劣化しなくなり、また、強酸を用いる必要がないため、環境への負担を軽減することができる。
【００２４】
また、後述する[７]に記載の方法と比較して、工程を１つ少なくでき、高い生産性でもって無電解ニッケルめっきを施することができる。
【００２５】
［７］本発明の光造形品へのめっき皮膜形成方法において、前記第３工程においては、スズのゾル溶液を用いて前記光造形品の表面にスズ化合物のコーティング膜を形成するセンシタイジング工程と、銀イオンを含有する溶液を用いてスズと銀の置換反応を起こさせて前記光造形品の表面に銀を析出させる中間処理工程と、パラジウムイオンを含有する溶液を用いて銀とパラジウムとの置換反応を起こさせて前記光造形品の表面にパラジウムからなるめっき触媒を吸着させるアクティベーティング工程とを含む前処理工程を行なった後、前記光造形品の表面に前記無電解ニッケルめっきを施すことが好ましい。
【００２６】
このような方法とすることによっても、強酸を用いることなく光造形品の表面に無電解ニッケルめっきを施すことが可能となる。その結果、光造形品を構成するエポキシ樹脂が劣化しなくなり、また、強酸を用いる必要がないため、環境への負担を軽減することができる。
【００２７】
また、上記した［６］に記載の方法と比較して、パラジウムの使用量を減ずることができる。
【００２８】
［８］本発明の光造形品へのめっき皮膜形成方法において、前記第３工程においては、前記光造形品の表面に前記無電解ニッケルめっきを施した後、電解めっきを施して複合めっき皮膜を形成することが好ましい。
【００２９】
このような方法とすることにより、無電解ニッケルめっきの上層に様々な電解めっきを施すことができることから、本発明の光造形品へのめっき皮膜形成方法を種々の応用分野に適用できる。
【００３０】
［９］本発明の光造形品へのめっき皮膜形成方法において、前記第３工程においては、前記光造形品の表面に前記電解めっきを施す際に光沢剤又はレベリング剤を用いることが好ましい。
【００３１】
このような方法とすることにより、アンカー効果を大きくするためにめっき皮膜の算術平均粗さＲａを比較的大きくしても、表面に傷が見えにくくなり、光造形品の外観上の品質を高くできる。
【００３２】
［１０］本発明の光造形品へのめっき皮膜形成方法においては、前記光造形品の表面に直接前記めっき皮膜を形成することとしてもよい。
【００３３】
［１１］本発明の光造形品へのめっき皮膜形成方法においては、前記光造形品の表面にサーフェイサーとしての合成樹脂材料を介して前記めっき皮膜を形成することとしてもよい。
【図面の簡単な説明】
【００３４】
【図１】試験例１及び２で用いた各試料の諸元及び試験例１及び２の結果を説明するために示す図表である
【図２】試験例１の結果を説明するために示す図である。
【図３】試験例１の結果を説明するために示す図である。
【発明を実施するための形態】
【００３５】
以下、本発明の実施の形態を図面に基づいて詳細に説明する。
【００３６】
［実施形態１］
＜光造形品へのめっき皮膜形成方法＞
実施形態１に係る光造形品へのめっき皮膜形成方法は、三次元構造の光造形品を準備する第１工程と、光造形品表面の算術平均粗さＲａが０．１４１μｍ以上となる範囲に表面仕上げをする第２工程と、光造形品の表面に無電解ニッケルめっきを施してめっき皮膜を形成する第３工程とを含む。以下、実施形態に係る光造形品へのめっき皮膜形成方法を詳細に説明する。
【００３７】
１．第１工程
第１工程は、光造形法によりエポキシ系樹脂を層状に硬化・積層して作製した三次元構造の光造形品を準備する工程である。この工程は、樹脂用の様々な光造形システムを用いることができる。
【００３８】
２．第２工程
第２工程は、光造形品の表面を機械的処理により、表面の算術平均粗さＲａが０．１４１μｍ以上、かつ、０．４５８μｍ以下となる範囲に表面仕上げする工程である。実施形態１においては、♯２０００以下、かつ、♯８００以上の研磨材を用いて第２工程を行う。機械的処理としては、研削処理及び研磨処理を用いる。
【００３９】
３．第３工程
第３工程は、エッチング工程を実施することなく光造形品の表面に無電解ニッケルめっきを施してめっき皮膜を形成する工程である。
【００４０】
第３工程においては、スズのゾル溶液を用いて光造形品の表面にスズ化合物のコーティング膜を形成するセンシタイジング工程と、パラジウムイオンを含有する溶液を用いて光造形品の表面にパラジウムからなるめっき触媒を吸着させるアクティベーティング工程とを含む前処理工程を行なった後、光造形品の表面に無電解ニッケルめっきを施す。当該第３工程は、特開２０１４−１４１７１２号公報に記載に方法に従って行う。
【００４１】
第３工程においては、光造形品の表面に無電解ニッケルめっきを施した後、電解めっきを施して複合めっき皮膜を形成する。電解めっきとしては、種々の電解めっきを実施することができる。複数の電解めっきを組み合わせて実施することもできる。例えば、電解銅めっき、電解ニッケルめっき及び電解クロムめっきを順次施して複合めっき皮膜を形成することもできる。なお、光造形品の表面に電解めっきを施す際には、光沢剤及びレベリング剤を用いる。
【００４２】
＜実施形態に係る光造形品へのめっき皮膜形成方法の効果＞
実施形態１に係る光造形品へのめっき皮膜形成方法によれば、エッチング工程を実施することなく光造形品の表面に無電解ニッケルめっきを施してめっき皮膜を形成することから、従来の光造形品へのめっき皮膜形成方法とは異なり、めっき皮膜形成工程中に光造形品の品質が劣化するという問題がなくなる。
【００４３】
また、実施形態１に係る光造形品へのめっき皮膜形成方法によれば、第２工程において、表面の算術平均粗さＲａが０．１４１μｍ以上となる範囲に表面仕上げすることから、後述する試験例１の結果からも明らかなように、光造形品とめっき皮膜との間の剥離強度を所定の値（例えば０．５Ｎ／ｃｍ）以上にすることができる（図２参照。）。
【００４４】
また、実施形態１に係る光造形品へのめっき皮膜形成方法によれば、第２工程において、表面の算術平均粗さＲａが０．４５８μｍ以下となる範囲に表面仕上げすることから、後述する試験例２の結果からも明らかなように、鏡面性のよいめっき皮膜を形成することが可能となる（図１参照。）。
【００４５】
また、実施形態１に係る光造形品へのめっき皮膜形成方法によれば、♯２０００以下の研磨材を用いて第２工程を行うことから、後述する試験例１の結果からも明らかなように、光造形品とめっき皮膜との間の剥離強度を所定の値（例えば０．５Ｎ／ｃｍ）以上にすることができる（図２参照。）。
【００４６】
また、実施形態１に係る光造形品へのめっき皮膜形成方法によれば、♯８００以上の研磨材を用いて第２工程を行うことから、後述する試験例２の結果からも明らかなように、鏡面性のよいめっき皮膜を形成することが可能となる（図１参照。）。
【００４７】
また、実施形態１に係る光造形品へのめっき皮膜形成方法によれば、機械的処理が、研削処理及び研磨処理であることから、エッチング工程を実施することなく光造形品の表面に無電解ニッケルめっきを施してめっき皮膜を形成することが可能となる。
【００４８】
また、実施形態１に係る光造形品へのめっき皮膜形成方法によれば、第３工程においては、スズのゾル溶液を用いて光造形品の表面にスズ化合物のコーティング膜を形成するセンシタイジング工程と、パラジウムイオンを含有する溶液を用いて光造形品の表面にパラジウムからなるめっき触媒を吸着させるアクティベーティング工程とを含む前処理工程を行なった後、光造形品の表面に無電解ニッケルめっきを施すことから、強酸を用いることなく光造形品の表面に無電解ニッケルめっきを施すことが可能となる。その結果、光造形品を構成するエポキシ樹脂が劣化しなくなり、また、強酸を用いる必要がないため、環境への負担を軽減することができる。
【００４９】
また、実施形態１に係る光造形品へのめっき皮膜形成方法によれば、第３工程においては、光造形品の表面に無電解ニッケルめっきを施した後、電解めっきを施して複合めっき皮膜を形成することから、無電解ニッケルめっきの上層に様々な電解めっきを施すことができることから、本発明の光造形品へのめっき皮膜形成方法を種々の応用分野に適用できる。
【００５０】
また、実施形態１に係る光造形品へのめっき皮膜形成方法によれば、第３工程においては、光造形品の表面に電解めっきを施す際に光沢剤及びレベリング剤を用いることから、アンカー効果を大きくするためにめっき皮膜の算術平均粗さＲａを比較的大きくしても、表面に傷が見えにくくなり、光造形品の外観上の品質を高くできる。
【００５１】
［実施形態２］
実施形態２に係る光造形品へのめっき皮膜形成方法は、基本的には、実施形態１に係る光造形品へのめっき皮膜形成方法と同様の工程を有するが、第３工程の内容が実施形態１に係る光造形品へのめっき皮膜形成方法の場合と異なる。
【００５２】
すなわち、実施形態２に係る光造形品へのめっき皮膜形成方法においては、第３工程において、スズのゾル溶液を用いて光造形品の表面にスズ化合物のコーティング膜を形成するセンシタイジング工程と、銀イオンを含有する溶液を用いてスズと銀の置換反応を起こさせて光造形品の表面に銀を析出させる中間処理工程と、パラジウムイオンを含有する溶液を用いて銀とパラジウムとの置換反応を起こさせて光造形品の表面にパラジウムからなるめっき触媒を吸着させるアクティベーティング工程とを含む前処理工程を行なった後、光造形品の表面に無電解ニッケルめっきを施すこととしている。
【００５３】
このように、実施形態２に係る光造形品へのめっき皮膜形成方法は、第３工程の内容が実施形態１に係る光造形品へのめっき皮膜形成方法の場合と異なるが、実施形態１に係る光造形品へのめっき皮膜形成方法の場合と同様に、エッチング工程を実施することなく光造形品の表面に無電解ニッケルめっきを施してめっき皮膜を形成することから、従来の光造形品へのめっき皮膜形成方法とは異なり、めっき皮膜形成工程中に光造形品の品質が劣化するという問題がなくなる。
【００５４】
また、実施形態２に係る光造形品へのめっき皮膜形成方法によれば、第２工程において、表面の算術平均粗さＲａが０．１４１μｍ以上となる範囲に表面仕上げすることから、後述する試験例１の結果からも明らかなように、光造形品とめっき皮膜との間の剥離強度を所定の値（例えば０．５Ｎ／ｃｍ）以上にすることができる（図２参照。）。
【００５５】
また、実施形態２に係る光造形品へのめっき皮膜形成方法によれば、第２工程において、表面の算術平均粗さＲａが０．４５８μｍ以下となる範囲に表面仕上げすることから、後述する試験例２の結果からも明らかなように、鏡面性のよいめっき皮膜を形成することが可能となる（図１参照。）。
【００５６】
［試験例］
以下、試験例により本発明をさらに具体的に説明する。
【００５７】
［試験例１］
試験例１は、光造形品へのめっき皮膜形成方法において、光造形品表面の算術平均粗さＲａと、光造形品とめっき皮膜との間の剥離強度との関係を明らかにするための試験例である。
【００５８】
１．試料の調製
基本的には、上記の実施形態１に係る光造形品へのめっき皮膜形成方法と同様の方法によって、試料１〜１９（光造形品）を作製した。各試料は、いずれも、シーメット株式会社製の光造形システム（型番：ＲＭ−６０００）を用いて作製した。原料の樹脂は、株式会社ＡＤＥＫＡ製の紫外線硬化型エポキシ系樹脂（製品番号：ＨＳ−６９６）を用いた。各試料は、長さ６０ｍｍ×幅１５ｍｍ×厚さ３ｍｍの直方体であり、積層ピッチは厚さ方向に沿って０．１３ｍｍである。
【００５９】
その後、図１に記載の条件で研磨工程を実施することにより各試料について表面仕上げを行った。図１は、試験例１及び２で用いた各試料の諸元及び試験例１及び２の結果を説明するために示す図表である。なお、図１中、研磨工程に用いた研磨紙の入手先のうち、ＲＣ社は理研コランダム株式会社を示し、ＫＶ社は株式会社コバックスを示し、ＺＳ社はZibo Sisha Mt Coated Abrasives Co., Ltd. （中国）を示し、ＮＫ社は日本研紙株式会社を示し、ＦＪ社は有限会社富士研磨を示し、ＳＫ社は三共理化学株式会社を示し、３Ｍ社はスリーエムジャパン株式会社を示す。
【００６０】
各試料についての算術平均粗さＲａの測定は、英国テーラーホブソン社製の三次元表面粗さ測定器（型番：フォームタリサーフＳ５Ｋ型、長野県工業技術総合センター保有設備）を用いて行った。
【００６１】
その後、上記の実施形態１に係る光造形品へのめっき皮膜形成方法と同様の方法によって、各試料の表面にめっき皮膜を形成した。めっき皮膜の形成は、センシタイジング工程とアクティベーティング工程とを含む前処理工程を行った後、各試料の表面にめっき皮膜を形成することにより行った。但し、めっき皮膜の形成は、各試料の表面に無電解ニッケルめっきを施した後、電解銅めっきを施して複合めっき皮膜を形成した。
【００６２】
２．評価方法
剥離強度の測定は、株式会社イマダ製デジタルフォースゲージＤＳ２−５０Ｎを用いて行った。まず、各試料の電解銅めっき面にカッターナイフで下地のエポキシ系樹脂に届くまで短冊状の切込み（長方形の長辺２辺及び短辺１辺に沿った切込み）を入れる。長方形の長辺の長さは２５ｍｍとし短辺の幅は８ｍｍとする。その後、短冊状の切り込みのうち短辺１辺に沿った切り込みの部分からめっき皮膜を数ｍｍ剥がして、上記デジタルフォースゲージのクリップに挟む。その後、各試料に対して上記デジタルフォースゲージが垂直の関係になるように保持しながら、ゆっくりとデジタルフォースゲージを引き上げていき、そのときの最大の引き上げ力を剥離強度として読み取る。
【００６３】
３．評価結果
図２及び図３は、試験例１の結果を説明するために示す図である。すなわち、図２は、横軸に算術平均粗さＲａを取り、縦軸に剥離強度を取るとともに、各試料について光造形品表面の算術平均粗さＲａ及び光造形品とめっき皮膜との剥離強度をプロットしたものである。また、図３は、横軸に研磨材（この場合研磨紙）の粗さ（番手）を取り、縦軸に剥離強度を取るとともに、各試料（試料１〜１９）について研磨工程に用いた研磨紙の番手及び光造形品とめっき皮膜との剥離強度をプロットしたものである。
【００６４】
図２からは、光造形品表面の算術平均粗さＲａが大きいほど光造形品とめっき皮膜の剥離強度が大きいことが分かった。そして、試料１〜１７が０．５Ｎ／ｃｍ以上の剥離強度を有することから、光造形品表面の算術平均粗さＲａが０．１４１μｍ以上の場合に０．５Ｎ／ｃｍ以上の剥離強度が得られることが分かった。
【００６５】
また、図３からは、研磨工程に用いる研磨紙の番手が小さいほど光造形品とめっき皮膜の剥離強度が大きいことが分かった。そして、試料１〜１７が０．５Ｎ／ｃｍ以上の剥離強度を有することから、研磨工程で用いる研磨紙の番手が♯２０００以下の場合に０．５Ｎ／ｃｍ以上の剥離強度が得られることが分かった。
【００６６】
［試験例２］
試験例２は、本発明の光造形品へのめっき皮膜形成方法において、光造形品表面の算術平均粗さＲａと、めっき皮膜の鏡面性との関係を明らかにするための試験である。
【００６７】
１．試料の調製
基本的には、試験例１の場合と同様の方法によって、試料１〜１９を作製した。但し、めっき皮膜の形成は、各試料の表面に無電解ニッケルめっきを施した後、電解銅めっき、電解ニッケルめっき及び電解クロムめっきを順次施して複合めっき皮膜を形成した。
【００６８】
２．評価方法
めっき皮膜の鏡面性は、評価者の目視による評価により行った。評価基準は以下の通りである。すなわち、めっき皮膜の鏡面性が非常に良い場合（表面全面が均一な鏡面である場合）にＡ評価を与え、めっき皮膜の鏡面性が良い場合（部分的に下地のエポキシ系樹脂が露出している部分が見られる場合）にＢ評価を与え、めっき皮膜の鏡面性が悪い（明らかに仕上げ傷が観察できる場合）にＣ評価を与えた。評価者は３人とし、３人のうち一番低い評価を当該試料についての評価とした。
【００６９】
３．評価結果
評価の結果、光造形品表面の算術平均粗さＲａが小さいほどめっき皮膜の鏡面性が高いことが分かった。そして、試料６〜１９がＡ評価を有することから、光造形品表面の算術平均粗さＲａが０．４５８μｍ以下の場合に鏡面性の良いめっき皮膜を形成可能であることが分かった。
【００７０】
また、研磨工程に用いる研磨紙の番手が大きいほどさいほどめっき皮膜の鏡面性が高いことが分かった。そして、試料６〜１９がＡ評価を有することから、研磨工程に用いる研磨紙の番手が♯８００以上の場合に鏡面性の良いめっき皮膜を形成可能であることが分かった。
【００７１】
なお、本発明は上記の実施形態に限られるものではなく、本発明の要旨を逸脱しない範囲で種々変形実施可能となるものである。たとえば、下記に示すような変形実施も可能である。
【００７２】
（１）上記実施形態１及び２においては、機械的処理として、研削処理及び研磨処理を用いたが、本発明はこれに限定されるものでない。研削処理及び研磨処理に代えて、研削処理単独の処理、研磨処理単独の処理、又は、ブラスト処理を用いてもよい。
【００７３】
（２）上記実施形態１及び２においては、電解めっきを施す際に光沢剤及びレベリング剤の両方を用いたが、本発明はこれに限定されるものではない。電解めっきを施す際に光沢剤及びレベリング剤の一方だけを用いてもよい。また、電解めっきを施す際に光沢剤及びレベリング剤の両方を用いなくてもよい。
【００７４】
（３）上記実施形態１及び２においては、光造形品の表面に直接めっき皮膜を形成したが、本発明はこれに限定されるものではない。光造形品の表面にサーフェイサーとしての合成樹脂材料を介してめっき皮膜を形成してもよい。
【図１】
0006343818.tif 000002
【図２】
0006343818.tif 000003
【図３】
0006343818.tif 000004